(57)【要約】  本発明は、レチノールの安定性を確保し、レチノールの皮膚刺激を減らし、効果を持続的に発揮できるレチノール皮膚投与システムに関し、レチノールまたはレチノール誘導体を含有するマイクロパーティクルが含まれたマイクロニードルであることを技術的特徴とする。また、本発明は、皮膚刺激が減少し、レチノールの効果を長期間発揮でき、光、湿気、温度などに対し非常に不安定なレチノールの安定性を確保できるレチノール投与システムの製造方法を提供する。また、本発明は、このようなマイクロニードルを用いることを特徴とするレチノールの皮膚投与方法を提供する。
2017528434.tif 000002
【特許請求の範囲】
【請求項１】
レチノールまたはレチノール誘導体が含有されたマイクロパーティクルを含むマイクロニードル。  
【請求項２】
前記マイクロニードルを形成する物質は皮膚内で溶解し、前記マイクロパーティクルは徐放性高分子を含んでいることを特徴とする、請求項１に記載のマイクロニードル。
【請求項３】
前記マイクロニードルを形成する物質が、ヒアルロン酸、ナトリウム−カルボキシメチルセルロース、ビニルピロリドン−ビニルアセテート共重合体、ポリビニルアルコール、ポリビニルピロリドン、糖類またはこれらの混合物であることを特徴とする、請求項２に記載のマイクロニードル。  
【請求項４】
前記マイクロニードルは、マイクロニードルを形成する物質に加え、可塑剤をさらに含むことを特徴とする、請求項３に記載のマイクロニードル。  
【請求項５】
前記徐放性高分子が、ポリ（ラクチド）、ポリ（グリコライド）、ポリ（ラクチドグリコライド）、ポリアンハイドライド、ポリオルトエステル、ポリエーテルエステル、ポリカプロラクトン、モノ−メトキシポリエチレングリコール−ポリカプロラクトン（ＭＰＥＧ−ＰＣＬ）、ポリエステルアミド、ポリ（ブチル酸）、ポリ（バレリアン酸）、ポリウレタン、ポリアクリレート、エチレン−ビニルアセテート重合体、アクリル置換セルロースアセテート、非分解性ポリウレタン、ポリスチレン、ポリビニルクロライド、ポリビニルフルオライド、ポリ（ビニルイミダゾール）、クロロスルホネートポリオレフィン、ポリエチレンオキシド、またはこれらの共重合体、またはこれらの混合物であることを特徴とする、請求項２に記載のマイクロニードル。  
【請求項６】
前記徐放性高分子が、ポリ（ラクチド）、ポリ（グリコライド）及びポリ（ラクチドグリコライド）のいずれか一つ以上と、モノ−メトキシポリエチレングリコール−ポリカプロラクトン（ＭＰＥＧ−ＰＣＬ）との混合物であることを特徴とする、請求項５に記載のマイクロニードル。  
【請求項７】
前記マイクロパーティクルが、マトリクスタイプまたはリザーバータイプであることを特徴とする、請求項１に記載のマイクロニードル。  
【請求項８】
前記マイクロパーティクルの直径が、０．０１〜１０μｍであることを特徴とする、請求項１に記載のマイクロニードル。  
【請求項９】
前記レチノール誘導体が、レチニルアセテート、レチニルパルミテート、レチノールまたはこれらの混合物であることを特徴とする請求項１に記載のマイクロニードル。
【請求項１０】
（Ｓ１）徐放性高分子を用いて、レチノールまたはレチノール誘導体が含有されたマイクロパーティクルを製造する段階と、
（Ｓ２）皮膚内溶解性物質を用いて、前記マイクロパーティクルを含むマイクロニードルを製造する段階と、
を含む、レチノール含有マイクロニードルの製造方法。
【請求項１１】
前記徐放性高分子が、ポリ（ラクチド）、ポリ（グリコライド）、ポリ（ラクチドグリコライド）、ポリアンハイドライド、ポリオルトエステル、ポリエーテルエステル、ポリカプロラクトン、モノ−メトキシポリエチレングリコール−ポリカプロラクトン（ＭＰＥＧ−ＰＣＬ）、ポリエステルアミド、ポリ（ブチル酸）、ポリ（バレリアン酸）、ポリウレタン、ポリアクリレート、エチレン−ビニルアセテート重合体、アクリル置換セルロースアセテート、非分解性ポリウレタン、ポリスチレン、ポリビニルクロライド、ポリビニルフルオライド、ポリ（ビニルイミダゾール）、クロロスルホネートポリオレフィン、ポリエチレンオキシド、またはこれらの共重合体、またはこれらの混合物であることを特徴とする、請求項１０に記載の製造方法。  
【請求項１２】
前記皮膚内溶解性物質が、ヒアルロン酸、ナトリウム−カルボキシメチルセルロース、ビニルピロリドン−ビニルアセテート共重合体、ポリビニルアルコール、ポリビニルピロリドン、糖類またはこれらの混合物であることを特徴とする請求項１０に記載の製造方法。  
【請求項１３】
請求項１〜９のうちいずれか一項に記載のマイクロニードルを用いることを特徴とする、レチノールの皮膚刺激を減らし、レチノールの徐放を達成するレチノールの皮膚投与方法。
【発明の詳細な説明】
【技術分野】
【０００１】
本発明は、皮膚紅斑などの副作用が減少し、レチノールの安定性が改善し、目的とする効果が長時間発揮されるレチノール皮膚投与システム、特に、レチノールを含むマイクロニードル及びその製造方法に関する。
【背景技術】
【０００２】
本出願は、２０１４年７月２４日出願の韓国特許出願第１０−２０１４−００９４２２０号に基づく優先権を主張し、該当出願の明細書及び図面に開示された内容は、すべて本出願に援用される。
【０００３】
レチノールは、ビタミンＡの一種類であって、皮膚の表皮細胞が本来の機能を維持するのに重要な役割を果たす。具体的には、皮膚細胞に存在する細胞核のうち、ＤＮＡをしてＲＮＡを発現させて細胞分化を促進し、動物の細胞の間に繊維状固体で存在する硬タンパク質であるコラーゲンと弾性繊維とで構成されたエラスチンなどの生合成を促進し、しわを減少させて皮膚の弾力を増大させる効能を有すると知られている。
【０００４】
このため、レチノールは、早くからしわの除去や皮膚の老化を予防する化粧品として開発され始めており、１９９０年代末以降は世界の化粧品メーカーが相次いでレチノール含有化粧品を販売し、市場独占のための企業間の競争が激化していた。
【０００５】
しかし、レチノール製品の場合、さまざまな問題点が現われた。具体的には、レチノールは、効果に優れた一方、光、温度、酸素などによって破壊されやすいため、化粧品の原料として用いられる場合、皮膚の奥まで到逹できる安定化が最も重要となる。外部要因によってレチノール成分が酸化して変質すれば、効果がなくなることは勿論、副作用まで生じ得るという問題点がある。これを解決するため、高価の特殊容器を使うか、使用条件を光のない場所に制限するか、または一旦使用し始めた化粧品は３ヶ月以内に使い切るように勧奨するなどのさまざまな不具合を伴っていた。
【０００６】
かかる安定性についての問題点を解決するために、レチノールの代わりに、安定性に優れたレチニルアセテート及びレチニルパルミテートなどを用いることがあった。しかし、このようなレチノール誘導体は、レチノールのように皮膚深く浸透してタンパク質を合成できないため、安定性は高いが、効果が相対的に少ない。
【０００７】
なお、レチノールは、皮膚への吸収時、紅斑などの皮膚刺激を誘発する問題を引き起こしている。
【先行技術文献】
【非特許文献】
【０００８】
【非特許文献１】Ｊｏｕｒｎａｌ  ｏｆ  Ｃｏｎｔｒｏｌｌｅｄ  Ｒｅｌｅａｓｅ  ７０（２００１）  １−２０
【非特許文献２】Ｉｎｔｅｒｎａｔｉｏｎａｌ  Ｊｏｕｒｎａｌ  ｏｆ  ＰｈａｒｍＴｅｃｈ  Ｒｅｓｅａｒｃｈ、３（２０１１）  １２４２−１２５４
【発明の概要】
【発明が解決しようとする課題】
【０００９】
本発明は、上記問題点に鑑みてなされたものであり、レチノールの皮膚刺激が改善し、投与システム内におけるレチノールの安定性が確保され、レチノールの効果が長時間発揮されるレチノール投与システム及びこのシステムの製造方法、並びにこのシステムを用いたチノールの投与方法を提供することを目的とする。
【課題を解決するための手段】
【００１０】
上記の課題を達成するため、本発明は、レチノールまたはレチノール誘導体を含有するマイクロパーティクルを含むマイクロニードルを提供し、より望ましくは、前記マイクロニードルを形成する物質は皮膚内で溶解され、マイクロニードルの皮膚適用時、マイクロニードルが溶解または崩壊することで、マイクロニードルの内部に含まれていたマイクロパーティクルが迅速に皮膚内へ出て、該マイクロパーティクルは徐放性高分子を含んでいるため、皮膚内でレチノールまたはこの誘導体を少量ずつ放出するようになる。
【００１１】
本発明者は、多様な投与システムを研究したが、いかなるシステムも上述のレチノールのさまざまな問題点を同時に解決できなかった。本発明者は、鋭意研究の末、皮膚内溶解性（ｓｏｌｕｂｌｅ）のマイクロニードル内に、徐放性高分子からなり、かつレチノール成分を含むマイクロパーティクルを含浸させることで、レチノールの安定性、皮膚刺激、効果の持続などを一度に解決できるという驚くべき発明をした。レチノール成分が封入されたマイクロパーティクルを溶解性マイクロニードルに含浸して皮膚に適用すれば、微細針によって痛症なく皮膚内へレチノール成分が透過し、微細針が皮膚内の水分によって溶解しながらレチノール成分の封入されたマイクロパーティクルが皮膚内へ伝達される。皮膚内へ伝達されたマイクロパーティクルからレチノール成分が徐々に放出されることで、レチノールによる皮膚刺激は緩和しながらレチノールの効果を極大化させることができる。
【００１２】
上記の課題を解決するために、マイクロニードルは、皮膚内において溶解性でなければならず、溶解性マイクロニードルを形成するために、ヒアルロン酸（Ｈｙａｌｕｒｏｎｉｃ  ａｃｉｄ）、ナトリウム−カルボキシメチルセルロース（Ｎａ−ＣＭＣ，Ｓｏｄｉｕｍ  ｃａｒｂｏｘｙｍｅｔｈｙｌ  ｃｅｌｌｕｌｏｓｅ）、ビニルピロリドン−ビニルアセテート共重合体、ポリビニルアルコール（Ｐｏｌｙ  ｖｉｎｙｌ  ａｌｃｏｈｏｌ）及びポリビニルピロリドン（Ｐｏｌｙ  ｖｉｎｙｌ  ｐｙｒｒｏｌｉｄｏｎｅ）などの水溶性高分子；キシロース（Ｘｙｌｏｓｅ）、スクロース（Ｓｕｃｒｏｓｅ）、マルトース（Ｍａｌｔｏｓｅ）、ラクトース（Ｌａｃｔｏｓｅ）、トレハロース（Ｔｒｅｈａｌｏｓｅ）などの糖類；またはこれらの混合物を用いることができる。特に、マイクロニードルの皮膚透過強度、皮膚内における溶解速度などを総合的に考慮すれば、ヒアルロン酸（Ｏｌｉｇｏ−Ｈｙａｌｕｒｏｎｉｃ  ａｃｉｄ）、ナトリウム−カルボキシメチルセルロース（Ｎａ−ＣＭＣ，Ｓｏｄｉｕｍ  ｃａｒｂｏｘｙｍｅｔｈｙｌ  ｃｅｌｌｕｌｏｓｅ）、及び糖類（ｓａｃｃｈａｒｉｄｅ）（より望ましくは、トレハロース（Ｔｒｅｈａｌｏｓｅ））の混合物が望ましく、後述のグリセリン（Ｇｌｙｃｅｒｉｎｅ）まで混合したものがさらに望ましい。
【００１３】
望ましくは、本発明によるマイクロニードルは、レチノール成分を含むマイクロパーティクル及びマイクロニードルを形成する上述の成分に加え、可塑剤、界面活性剤、保存剤、抗炎症剤などをさらに含むことができる。
【００１４】
前記可塑剤（ｐｌａｓｔｉｃｉｚｅｒ）としては、例えば、エチレングリコール（Ｅｔｈｙｌｅｎｅ  ｇｌｙｃｏｌ）、プロピレングリコール（Ｐｒｏｐｙｌｅｎｅ  ｇｌｙｃｏｌ）、ジプロピレングリコール（Ｄｉｐｒｏｐｙｌｅｎｅ  ｇｌｙｃｏｌｅ）、ブチレングリコール（Ｂｕｔｙｌｅｎｅ  ｇｌｙｃｏｌ）、グリセリン（Ｇｌｙｃｅｒｉｎｅ）などのポリオールを単独または混合して用いることができる。
【００１５】
本発明において、前記レチノール成分とともにマイクロパーティクルを形成する物質は、マイクロニードルの製造過程で溶解または分散して消えることなく、レチノール成分をマイクロパーティクル内に捕集できる物質であるとともに、皮膚内でレチノール成分の徐放（ｓｕｓｔａｉｎｅｄ  ｒｅｌｅａｓｅ）を達成できるようにする物質でなければならない。
【００１６】
このようなマイクロパーティクルを形成する物質としては、徐放性高分子を用いることができ、徐放性高分子としては、ポリ（ラクチド）、ポリ（グリコライド）、ポリ（ラクチド−グリコライド）、ポリアンヒドリド、ポリオルトエステル、ポリエーテルエステル、ポリカプロラクトン、モノ−メトキシポリエチレングリコール−ポリカプロラクトン（ＭＰＥＧ−ＰＣＬ）、ポリエステルアミド、ポリ（ブチル酸）、ポリ（バレリアン酸）、ポリウレタン、ポリアクリレート、エチレン−ビニルアセテート重合体、アクリル置換セルロースアセテート、非分解性ポリウレタン、ポリスチレン、ポリビニルクロリド、ポリビニルフルオライド、ポリ（ビニルイミダゾール）、クロロスルホネートポリオレフィン（ｃｈｌｏｒｏｓｕｌｐｈｏｎａｔｅ  ｐｏｌｙｏｌｅｆｉｎｓ）、ポリエチレンオキシド、またはこれらの共重合体のような非生分解性高分子を単独または混合して用いることができるが、本発明はこれらに限定されない。
【００１７】
レチノール成分の安定化及び皮膚内における放出性などを総合的に考慮すれば、前記徐放性高分子としては、ポリ（ラクチド）、ポリ（グリコライド）及びポリ（ラクチドグリコライド）のいずれか一つ以上と、モノ−メトキシポリエチレングリコール−ポリカプロラクトン（ＭＰＥＧ−ＰＣＬ）との混合物であることがさらに望ましい。
【００１８】
このようなマイクロパーティクルは、本発明の目的を達成できれば、マトリクス（ｍａｔｒｉｘ）タイプであってもよく、リザーバー（ｒｅｓｅｒｖｏｉｒ）タイプであってもよい。
【００１９】
本発明において使用可能なマイクロパーティクルとしては、本発明の属する分野における多様な公知の方法で製造することができる。例えば、溶媒交換法（Ｓｏｌｖｅｎｔ  ｅｘｃｈａｎｇｅ  ｍｅｔｈｏｄ）、溶媒蒸発法（Ｓｏｌｖｅｎｔ  ｅｖａｐｏｒａｔｉｏｎ  ｍｅｔｈｏｄ）、メンブレン透過法（Ｍｅｍｂｒａｎｅ  ｄｉａｌｙｓｉｓ  ｍｅｔｈｏｄ）、噴霧乾燥法（Ｓｐｒａｙ  ｄｒｙｉｎｇ  ｍｅｔｈｏｄ）などを用いて本発明で使用可能なマイクロパーティクルを製造できる。例えば、非特許文献Ｊｏｕｒｎａｌ  ｏｆ  Ｃｏｎｔｒｏｌｌｅｄ  Ｒｅｌｅａｓｅ  ７０（２００１）  １−２０及びＩｎｔｅｒｎａｔｉｏｎａｌ  Ｊｏｕｒｎａｌ  ｏｆ  ＰｈａｒｍＴｅｃｈ  Ｒｅｓｅａｒｃｈ、３（２０１１）  １２４２−１２５４に記載の方法を用いることができる。望ましくは、通常の乳化及び溶媒蒸発法 （ｅｍｕｌｓｉｆｉｃａｔｉｏｎ  ａｎｄ   Ｓｏｌｖｅｎｔ  ｅｖａｐｏｒａｔｉｏｎ  ｍｅｔｈｏｄ）によって製造することができる。
【００２０】
望ましくは、本発明によるマイクロパーティクルの直径は、０．０１〜１０  μｍである。パーティクルのサイズが１０μｍ超過であれば、マイクロニードルへの含浸時、ニドルの強度が弱くなり皮膚透過が困難となる。本発明によるマイクロパーティクルの直径は、レーザー光散乱法（ＬＬＳ）によって測定され、例えば、Ｍａｌｖｅｒｎ社製のＺｅｔａｓｉｚｅｒ  ２０００ＴＭを用いて測定できる。  
【００２１】
望ましくは、本発明のマイクロパーティクルは、レチノールまたはレチノール誘導体をマイクロパーティクルの総重量に対し０．０１〜１０重量％含み、より望ましくは０．１〜５重量％を含む。また、本発明のマイクロニードルはこのようなマイクロパーティクルを、マイクロニードルの総重量に対し０．０５〜１０重量％を含むことが望ましく、さらに望ましくは、０．１〜５重量％を含む。
【００２２】
本発明において使用可能なレチノール誘導体としては、レチニルアセテート、レチニルパルミテート、レチノールまたはこれらの混合物があるが、本発明は、かかるレチノール誘導体の具体的種類に限定されない。
【００２３】
また、本発明は、前記マイクロニードルが接触しているレチノール成分の投与用（伝達用）マイクロニードルパッチ（ｐａｔｃｈ）システムを提供する。
【００２４】
また、本発明は、（Ｓ１）上述の徐放性高分子を用いて、レチノールまたはレチノール誘導体が含有されたマイクロパーティクルを製造する段階と、（Ｓ２）  皮膚内で溶解性である物質を用いて、前記マイクロパーティクルを含むマイクロニードルを製造する段階と、を含み、レチノール成分の刺激が改善し、レチノール成分の安定性が確保され、効果が持続的に発揮できるレチノール含有マイクロニードルの製造方法を提供する。
【００２５】
また、本発明は、本発明によるマイクロニードルを用いることを特徴とする、レチノールの皮膚刺激を減らし、レチノールの徐放を達成できるレチノール皮膚投与方法を提供する。
【発明の効果】
【００２６】
本発明は、レチノールの安定性が確保され、レチノールの皮膚刺激が減少し、効果が持続的に発揮できるレチノール皮膚投与用マイクロニードルを提供する。また、本発明は、皮膚刺激が減少し、レチノールの効果を長期間発揮でき、光、湿気、温度などに非常に不安定なレチノールの安定性を確保できるレチノール投与システムの製造方法を提供する。さらに、本発明は、このようなマイクロニードルを用いることを特徴とするレチノールの皮膚投与方法を提供する。
【００２７】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２８】
【図１】本発明によるマイクロニードルを製造する多くの方法の一例を示す図である。溶解性マイクロニードルは、溶媒キャスト法（ｓｏｌｕｔｉｏｎ  ｃａｓｔｉｎｇ）により製造することができ、溶液をモールドにキャストして真空及び遠心機（ｃｅｎｔｒｉｆｕｇｅ）により微細モールドに液を満たした後、乾燥させることで製造することができる。マイクロニードル構造体を形成する材料としては、通常の合成及び天然水溶性高分子を用いることができる。
【図２】本発明によるマイクロニードルのレチノール放出の動きを評価するためのフランツ型拡散セル（Ｆｒａｎｚ  ｄｉｆｆｕｓｉｏｎ  ｃｅｌｌ）を示す。
【図３】豚皮膚を載置したフランツ型拡散セルを用いて評価した、マイクロニードルからのレチノール放出の評価結果を示すグラフである。
【図４】レチノール自体（エマルションの形態で添加される）を含むマイクロニードル、本発明によるレチノールマイクロパーティクルを含むマイクロニードル、及びレチノールマイクロパーティクルを含む通常のクリーム剤形を皮膚に適用した後に現われる皮膚刺激の程度を示す写真である。
【図５】レチノール自体（エマルションの形態で添加される）を含むマイクロニードル、本発明によるレチノールマイクロパーティクルを含むマイクロニードル、及びレチノールマイクロパーティクルを含む通常のクリーム剤形を皮膚に反復的に使用した場合に現われる皮膚刺激指数を示すグラフである。
【図６】本発明によるレチノールマイクロパーティクルを含むマイクロニードル及びレチノールマイクロパーティクルを含む通常のクリーム剤形を長期間使用した後に現われるしわの改善程度を示す実験結果である。
【発明を実施するための形態】
【００２９】
以下、本発明を具体的な実施例を挙げて説明する。しかし、本発明による実施例は多くの他の形態に変形されることができ、本発明の範囲が後述する実施例に限定されると解釈されてはならない。本発明の実施例は、当業界で平均的な知識を有する者に本発明をより完全に説明するために提供されるものである。
【実施例】
【００３０】
＜レチノールマイクロパーティクルの製造＞
ポリ乳酸（ＰＬＡ）１０ｇと、モノ−メトキシポリエチレングリコール−ポリカプロラクトンジブロック共重合体（ＭＰＥＧ−ＰＣＬ  ｄｉｂｌｏｃｋ  ｃｏｐｏｌｙｍｅｒ）１０ｇをメチレンクロライド１００ｇに溶かした後、レチノール５０Ｃ（ＢＡＳＦ社，レチノール５０％）５ｇを混合することで、ポリマー−レチノール溶液を製造した。精製水５００ｍＬに、ポリビニルアルコール（ＰＶＡ）２．５ｇを溶解し、ＰＶＡ水溶液を製造した。ＰＶＡ水溶液５００ｍＬを７００ｒｐｍで攪拌しながら、ポリマー−レチノール溶液を徐々に添加して水中油型エマルション溶液（ｏｉｌ  ｉｎ  ｗａｔｅｒ  ｅｍｕｌｓｉｏｎ  ｓｏｌｕｔｉｏｎ）を製造した。７００ｒｐｍで２４時間攪拌して有機溶媒であるメチレンクロライドを蒸発させることで、安定したレチノールマイクロパーティクルを製造した。ロータリーエバポレーター（Ｒｏｔａｒｙ  ｅｖａｐｏｒａｔｏｒ）を用いて残留するメチレンクロライドを完全に除去しながら、レチノールの含量が全体の３％となるよう有機溶媒とともに水を蒸発させて濃縮した。
【００３１】
液体クロマトグラフィーで分析した結果、レチノールの含量は２．９％であると確認され、粒径分析器（Ｚｅｔａｓｉｚｅｒ  ２０００ＴＭ、Ｍａｌｖｅｒｎ社製）で分析した結果、マイクロパーティクルの平均サイズは４５０ｎｍであった。
【００３２】
＜レチノールまたはレチノールマイクロパーティクルが含有されたマイクロニードルの製造＞
下記の表１に示したように、レチノール（エマルション形態で添加される。）またはレチノールマイクロパーティクルが含有されたマイクロニードルを製造した。
【表１】
2017528434.tif 000003
【００３３】
具体的には、レチノールが含浸された溶解性（ｓｏｌｕｂｌｅ）マイクロニードル（Ｒ  ＭＮ）を、次のように製造した。Ｏｌｉｇｏ−ＨＡ（Ｈｙａｌｕｒｏｎｉｃ  ａｃｉｄ）、Ｎａ−ＣＭＣ及びトレハロースを精製水に溶解した後、グリセリン、ＨＣＯ−４０及びレチノール  ５０Ｃ（ＢＡＳＦ社製，レチノール５０％，Ｔｗｅｅｎ  ２０  ５０％）を添加し、オイル相のレチノールエマルション溶液を製造した。製造したレチノールエマルション溶液をシリコーンマイクロニードルモールドにキャストした後、３０００ｒｐｍで１０分間遠心分離して微細モールドに溶液を充填した。溶液の充填後、乾燥オーブン（７０℃）で３時間乾燥し、接着フィルムを用いてマイクロニードルをシリコーンモールドから型抜きした。
【００３４】
また、レチノールマイクロパーティクルが含浸された溶解性マイクロニードル（Ｒ−ＭＰ  ＭＮ）は、次のように製造した。Ｏｌｉｇｏ−ＨＡ、Ｎａ−ＣＭＣ及びトレハロースを精製水に溶解した後、グリセリン、ＨＣＯ−４０及びレチノールマイクロパーティクル（レチノール３％）を添加することで溶液を製造した。製造した溶液をシリコーンマイクロニードルモールドにキャストした後、３０００ｒｐｍで１０分間遠心分離して微細モールドに溶液を充填した。溶液の充填後、乾燥オーブン（７０℃）で３時間乾燥し、接着フィルムを用いてマイクロニードルをシリコーンモールドから型抜きした。
【００３５】
＜レチノール放出の動き＞
豚皮膚を載置したフランツ型拡散セルを用いて、前記製造したマイクロニードルからのレチノールの放出を評価した（図２参照）。受容体溶液（ａｃｃｅｐｔｏｒ  ｓｏｌｕｔｉｏｎ）としては、１重量％のＴｗｅｅｎ  ２０が含有されたＰＢＳ溶液を用いた。
【００３６】
即ち、フランツ型拡散セルを用いて、時間の経過による豚皮膚組職及び受容体溶液のレチノールの含量を液体クロマトグラフィーによって測定した。豚皮膚にレチノール（エマルション）またはレチノールマイクロパーティクルが含浸されたマイクロニードルを接触させ、マイクロニードルを豚皮膚内へ浸透させて溶かした後（接触時間：２時間、温度：３２℃）、マイクロニードルを除去した。マイクロニードルによってレチノールが吸収された豚皮膚をフランツ型拡散セルに入れ、レチノールが時間の経過により豚皮膚から受容体溶液に放出される動きを確認した。その結果を図３に示した。
【００３７】
図３に示したように、レチノール（エマルション）が含浸されたマイクロニードルによってレチノールが浸透した豚皮膚は、時間が経過するによって豚皮膚内のレチノールの含量が急減し、受容体溶液のレチノールの含量が速く増加するのに対し、レチノールマイクロパーティクルが含浸されたマイクロニードルによってレチノールが浸透した豚皮膚は、豚皮膚内のレチノールの含量が徐々に減少し、受容体溶液でも徐々に増加することを確認した。これは、豚皮膚内に浸透したレチノール−マイクロパーティクルからレチノールが徐々に放出するためである。
【００３８】
＜皮膚刺激試験＞
レチノールが含有されたマイクロニードルと、レチノールマイクロパーティクルが含浸されたマイクロニードルと、レチノールマイクロパーティクルを含有したクリームを、それぞれ腕の内側に毎日２週間適用して皮膚刺激をテストした。マイクロニードルは１時間ずつ接触させ、クリームは塗布して皮膚刺激の程度を確認した（Ｎ＝２０、レチノールの含量：２５００ＩＵ）。その結果を図４及び図５に示した。
【００３９】
レチノールが含浸されたマイクロニードルの場合、紅斑及び浮腫を伴った激しい刺激が現われるのに対し、レチノールマイクロパーティクルが含浸されたマイクロニードルの場合、皮膚刺激が通常の機能性化粧品の水準（皮膚刺激指数：約０．１、因みに、皮膚刺激指数が０．２以上の場合、皮膚刺激があると認められ、通常の機能性化粧品の場合は０．０５〜０．１の水準である。）であって微々たる水準であり、レチノールマイクロパーティクルを含有したクリームよりも低い皮膚刺激を示した。
【００４０】
レチノールが含浸されたマイクロニードルに比べ、レチノールマイクロパーティクルが含浸されたマイクロニードルにおける皮膚刺激がより低く現われたことは、皮膚内のレチノールが浸透した後、マイクロパーティクルからレチノールが徐々に放出するためであり、これはフランツ型拡散セルの実験結果から類推できる。但し、本発明がこのような理論的メカニズムに限定されることではない。
【００４１】
また、レチノールマイクロパーティクルが含浸されたクリームよりも、レチノールマイクロパーティクルの含浸されたマイクロニードルにおける皮膚刺激がより小さく現われることは、実際使用において、クリームは長時間塗布されていることに対し、マイクロニードルは短時間（１時間）の使用後に除去されることから、皮膚がレチノールに接触する時間が短いためであると判断される。但し、本発明が、このような理論的メカニズムに限定されることではない。
【００４２】
＜しわの改善效果＞
レチノールマイクロパーティクルを含んだクリームと、レチノールマイクロパーティクルを含んだマイクロニードルを、目じりのしわに対して１２週間毎日処理した後、しわの改善程度を評価した。しわの改善程度は、シリコーン模写板（ｓｉｌｉｃｏｎｅ  ｒｅｐｌｉｃａ）及びしわの画像分析方法により確認した（Ｎ＝２０）。その結果を図６に示した。
【００４３】
本発明によるレチノールマイクロパーティクル含有マイクロニードルは、クリーム剤形に比べ、しわの改善効果において二倍以上に優れた効果を奏し、これは、マイクロニードルによって薬物の皮膚透過が容易となり、透過したレチノールはマイクロパーティクルから徐々に放出されることで、皮膚刺激が低くかつ効果が高いことを確認した。
【００４４】
レチノールを含有したマイクロニードルの場合、皮膚刺激が高いため、ヒトを対象としてしわの改善効果を得にくく、通常のクリーム内にレチノールエマルションを含ませる場合、クリーム内でレチノールが不安定であって、通常のレチノールを適用することが効能及び効果の面で無意味であった。このことから、対照群としてレチノールマイクロパーティクルを含んだクリームを用いたのである。
【図１】
2017528434.tif 000004
【図２】
2017528434.tif 000005
【図３】
2017528434.tif 000006
【図４】
2017528434.tif 000007
【図５】
2017528434.tif 000008
【図６】
2017528434.tif 000009
【国際調査報告】
2017528434.tif 000010
2017528434.tif 000011
2017528434.tif 000012
2017528434.tif 000013
2017528434.tif 000014
2017528434.tif 000015